(57)【特許請求の範囲】
【請求項１】
溶媒と、
少なくとも１つの量子ドットナノ粒子と、
式
【化１】
0005749495.tif 000014
[式中、ｍは８から４５である]
を有する配位子と、
を具える調製物。
【請求項２】
前記配位子は、量子ドットナノ粒子のコアに近接して配置される請求項１に記載の調製物。
【請求項３】
前記配位子は、量子ドットナノ粒子のシェルに近接して配置される請求項１に記載の調製物。
【請求項４】
式
【化２】
0005749495.tif 000015
[式中、ｍは８から４５の整数]
の化合物を形成する方法であって、
ＸはＨ、ＣＨ３、及び―ＣＨ２ＣＯ２Ｈのうちの１つであり、
Ｙはｐ―トルエンスルホネート、カルボキシル、―ＣＨ２ＣＯ２Ｈ、―ＰｈＣＯ２Ｈ、―ＳｉＰｈ２ｔＢｕ、フェニル、―ＣＨ２Ｐｈ、アミノ、ジチオカルバマト、ホスホン酸、ホスフィン酸（phosphinc acid）、ビニル、アセチレン、アリール、及びヘテロアリールのうちの１つであり、
ポリ（エチレングリコール）を含む第１の出発物質を提供するステップと、
前記第１の出発物質を、量子ドットナノ粒子の表面をキレート化するための官能基を含む第２の出発物質と反応させるステップと、
少なくとも１つの量子ドットナノ粒子を前記化合物でキャッピングするステップと、
を含む方法。
【請求項５】
前記第１の出発物質は、末端ヒドロキシル基を含み、前記第２の出発物質は脱離基を含み、前記第１及び第２の出発物質を反応させるステップは、前記脱離基を分離させるステップを含む請求項４に記載の方法。
【請求項６】
式
【化３】
0005749495.tif 000016
[式中、ｍは８から４５の整数]
の化合物で少なくとも１つの量子ドットナノ粒子をキャッピングすることを含んでおり、
ＸはＨ、ＣＨ３、及び―ＣＨ２ＣＯ２Ｈの中の１つであり、
Ｙはｐ―トルエンスルホネート、カルボキシル、―ＣＨ２ＣＯ２Ｈ、―ＰｈＣＯ２Ｈ、―ＳｉＰｈ２ｔＢｕ、フェニル、―ＣＨ２Ｐｈ、アミノ、ジチオカルバマト、ホスホン酸、ホスフィン酸（phosphinc acid）、ビニル、アセチレン、アリール、及びヘテロアリールのうちの１つである、
キャッピングされた量子ドットナノ粒子を作成する方法。
【請求項７】
式
【化４】
0005749495.tif 000017
[式中、ｍは８から４５の整数]
の化合物でキャッピングされており、
ＸはＨ、ＣＨ３、及び―ＣＨ２ＣＯ２Ｈの中の１つであり、
Ｙはｐ―トルエンスルホネート、カルボキシル、―ＣＨ２ＣＯ２Ｈ、―ＰｈＣＯ２Ｈ、―ＳｉＰｈ２ｔＢｕ、フェニル、―ＣＨ２Ｐｈ、アミノ、ジチオカルバマト、ホスホン酸、ホスフィン酸（phosphinc acid）、ビニル、アセチレン、アリール、及びヘテロアリールのうちの１つである、
量子ドットナノ粒子。
【請求項８】
式
【化５】
0005749495.tif 000018
[式中、ｍは８から４５の整数]
を有する配位子で各々キャッピングされ、光に対して実質的に透明な物質内に配置される複数の量子ドットナノ粒子を含む表示装置。
【請求項９】
前記複数の量子ドットナノ粒子を、前記量子ドットナノ粒子が可視光を発することができるように励起するための手段を更に含む請求項８に記載の表示装置。
【請求項１０】
前記複数の量子ドットナノ粒子はそれぞれ、
第１の半導体材料を含むコアと、
前記第１の半導体材料とは異なる第２の半導体材料を含むシェルと、
を具える請求項８又は９に記載の表示装置。
【発明の詳細な説明】
【技術分野】
【０００１】
本発明は半導体ナノ粒子キャッピング配位子、その製造及び官能性半導体ナノ粒子の調製における使用に関する。
【背景技術】
【０００２】
半導体ナノ粒子の大きさは、物質の電子的特性を決定し、バンドギャップエネルギーは、量子閉じ込め効果の結果として、半導体ナノ粒子の大きさに反比例する。加えて、ナノ粒子の表面積対容量の比が大きいと、ナノ粒子の物理的及び化学的特性に重大な影響を与える。
【発明の開示】
【発明が解決しようとする課題】
【０００３】
単一の半導体材料を含む単一コアのナノ粒子は、通常、比較的低い量子効率を有する。この低い量子効率は、ナノ粒子の表面において欠陥及びダングリングボンドで生じる非放射電子孔再結合に起因する。
【０００４】
コア―シェルナノ粒子は、一般的に、コアの表面にエピタキシャルに成長する第２の半導体材料のシェルを有する単一の半導体コア材料を含む。シェル材料は通常、コア半導体材料と比較して、より広いバンドギャップ及び同様の格子寸法を有する。シェルを加える目的は、コアの表面から欠陥及びダングリングボンドを除去し、それによってコア内に、そして、非放射型再結合の中心として機能するかもしれない表面状態から離れて電荷キャリアを閉じ込めることである。
【０００５】
それでも、コア、コア―シェル及びコア―マルチシェルナノ粒子の表面は、反応性の高いダングリングボンドを有するかもしれない。これらは、粒子の凝集を抑制し、周囲の化学環境から粒子を保護し、（少なくともコアナノ粒子の場合）電子的に安定化させる有機配位子分子で表面原子をキャッピングすることによって不動態化することができる。キャッピング配位子化合物は、ナノ粒子のコア成長及び／又はシェリングにおいて用いられる溶媒でもよい。あるいは、キャッピング配位子は、不活性溶媒において溶解し、それからナノ粒子のコア成長及び／又はシェリングに用いられてもよい。いずれの方法でも、前記配位子化合物は、孤立電子対をナノ粒子の表面金属原子に提供することによって、ナノ粒子の表面をキャッピングする。
【０００６】
ナノ粒子は一般的に脂肪親和性配位子化合物の存在下で合成され、その結果、無極の媒体に溶解するナノ粒子になる。この溶解性を減少させるか又は除去するために、前記配位子化合物を、より大きな極性の、異なる配位子化合物と交換してもよいが、ナノ粒子の量子収量は、結果として減少する。
【０００７】
結果として生じる半導体ナノ粒子は、種々の応用の範囲において用いられてもよく、その応用において、ナノ粒子は光励起、電気的励起、又は他の形の励起によって外部から励起され、電子孔再結合及びそれに続く、所定の波長の光の形（例えば可視光）での光子の発光に至る。しかしながら、このような応用における表面官能化されたナノ粒子の使用は、現在のところ、表面官能化において量子収量が失われるため制限されている。
【０００８】
本発明の目的は、表面官能化された半導体ナノ粒子を作成するための現行手法に伴う上記の問題の１つ以上を取り除くか又は緩和することである。
【課題を解決するための手段】
【０００９】
本発明は半導体ナノ粒子のためのキャッピング配位子及び該キャッピング配位子の前駆体の製造に関する。ここで開示されるキャッピング配位子は好ましくはナノ粒子の合成において、またその合成の間利用され、その結果、高い量子収量及び極性のナノ粒子になる。結果として生じる半導体ナノ粒子は種々の広範な応用において用いられてもよい。それは例えば、半導体ナノ粒子が装置又は透明材料に組み込まれるディスプレー応用、極性の溶媒（例えば水及び水性溶媒）への組込みである。結果として生じるナノ粒子は、インク、ポリマー又はガラスに含まれるか、あるいは、細胞、生体分子、金属、分子などに取り付けられてもよい。したがって、本発明は、表面官能化されたナノ粒子をこのような応用において用いることを以前妨げていた半導体ナノ粒子の表面官能化の従来方法が有する問題を克服する。
【００１０】
一態様において、本発明の実施形態は、量子ドットナノ粒子の製造及びキャッピングにおける、次式の化合物の製造及び使用を特徴とし、
0005749495.tif 000002
式中、ｍは、０とおよそ４５００の間、 又はより好ましくは、０とおよそ４５０の間、又は、０とおよそ１７の間である。特定の実施形態において、ｍは、およそ８、およそ１３、およそ１７又はおよそ４５である。これらの化合物は、量子ドットナノ粒子のコア成長及び／又はシェリングのための配位子化合物（すなわち、キャッピング剤）として用いるのに適している。
【００１１】
本発明の一態様は、式
0005749495.tif 000003
を有する配位子を提供し、式中、ｍはおよそ８からおよそ４５である。
【００１２】
好ましい実施形態において、前記配位子は、ナノ粒子のコアに近接して配置されてもよく、前記コアは好ましくは少なくとも１つの半導体材料を含む。
【００１３】
別の好ましい実施形態では、前記配位子は、ナノ粒子のシェルに近接して配置されてもよく、前記シェルは少なくとも１つの半導体材料を選択的に含む。
【００１４】
前記配位子は、溶媒の中に配置されてもよく、その場合は、前記溶媒が少なくとも１つのナノ粒子前駆体材料を更に含むことが好ましい。
【００１５】
他の態様において、本発明の実施形態は、式
0005749495.tif 000004
の化合物を合成する方法を特徴とし、式中、ｍは、上に定義した通りであり、ＸはＨ、―ＣＨ３、又は―ＣＨ２ＣＯ２Ｈを含むか又は基本的にそれから成り、Ｙはｐ―トルエンスルホネート、カルボキシル（例えば―ＣＨ２ＣＯ２Ｈ又は―ＰｈＣＯ２Ｈ）、―ＳｉＰｈ２ｔＢｕ、フェニル（例えば―ＣＨ２Ｐｈ）、チオール、アミノ、ジチオカルバマト、ホスホン酸、ホスフィン酸（phosphinc  acid）、ビニル、アセチレン、アリール、ヘテロアリールなどを含むか又は基本的にそれから成る。
【００１６】
本発明の別の態様は、式
0005749495.tif 000005
の化合物を形成する方法であって、ポリ（エチレングリコール）を含む第１の出発物質を提供するステップと、
前記第１の出発物質を、ナノ粒子の表面をキレート化するための官能基を含む第２の出発物質と反応させるステップ
とを含む方法を提供する。
【００１７】
好ましくは、前記第１の出発物質は、末端ヒドロキシル基を含み、前記第２の出発物質は脱離基を含み、前記第１及び第２の出発物質を反応させる前記ステップは、前記脱離基を分離させることを含む。
【００１８】
前記方法が、少なくとも１つのナノ粒子を前記化合物でキャッピングすることを更に含むことが好ましい。従って、本発明の更なる態様は、上述した方法を実行することと、それから、結果として生じる、上で定義した式
0005749495.tif 000006
の化合物で少なくとも１つのナノ粒子をキャッピングすることとを含む、キャッピングされたナノ粒子を製造する方法に関する。さらに、更なる態様は、上で定義した式
0005749495.tif 000007
の化合物によってキャッピングされたナノ粒子を提供する。
【００１９】
他の態様において、式
0005749495.tif 000008
を有する配位子で各々キャッピングされ、光に対して実質的に透明な物質内に配置される複数のナノ粒子を含む表示装置が、更に提供される。
【００２０】
好ましい実施形態において、前記表示装置は、前記複数のナノ粒子を、前記ナノ粒子が可視光を発するように励起するための手段を更に含む。さらに、好ましくは、前記複数のナノ粒子はそれぞれ、
第１の半導体材料を含むコアと、
前記第１の半導体材料とは異なる第２の半導体材料を含むシェル
とを具える。
【００２１】
上で定義した方法は、好ましくは、適切に官能化された式Ｘ―Ｗの分子に、式
0005749495.tif 000009
を有するポリ（エチレングリコール）出発物質のヒドロキシル官能価を結合するステップを含み、式中、ｍは、上で定義した通りであり、Ｚは、Ｈ又は―ＣＨ３を含むか又は基本的にそれから成る。Ｘは脱離基（例えばハロゲン）、ｐ―トルエンスルホネート、メシル（ＣＨ３―Ｓ（Ｏ）２―Ｏ―）又は求核試薬（例えばＯＨ）を含むか又は基本的にそれから成り、そしてＷはナノ粒子の表面にキレート化するのに適している官能基（例えばカルボキシル又はチオ基）を含むか又は基本的にそれから成る。
【００２２】
Ｚは予め官能化して頭部基を含むことによって、Ｘ―Ｗと、
0005749495.tif 000010
との反応の結果製造される前記配位子でキャッピングされたナノ粒子に所望の溶解性を与えてもよく、又は、Ｚは反応後変更されて所望の頭部基を組み込んでもよく、該頭部基は、例えばｐ―トルエンスルホネート、カルボキシル（例えば―ＣＨ２ＣＯ２Ｈ又は―ＰｈＣＯ２Ｈ）、―ＳｉＰｈ２ｔＢｕ、フェニル（例えば―ＣＨ２Ｐｈ）、チオール、アミノ、ジチオカルバマト、ホスホン酸、ホスフィン酸（phosphinc  acid）、ビニル、アセチレン、アリール、ヘテロアリール、などであるがこれに限定されない。
【００２３】
好ましい実施形態において、前記配位子は式
0005749495.tif 000011
を有し、式中、Ｘは、―ＣＨ３を含むか又は基本的にそれから成り、ｍはポリ（エチレングリコール）メチルエーテル（〜３５０）出発物質及び配位子化合物の両方においておよそ８である。Ｙは、ポリ（エチレングリコール）メチルエーテル（およそ３５０の分子量を有する）出発物質においてＨを含むか又は基本的にそれから成り、そしてＹは、配位子化合物において―ＣＨ２ＣＯ２Ｈを含むか又は基本的にそれから成る。
【００２４】
更に好ましい態様において、上で定義したキャッピング配位子を組み込む半導体量子ドットナノ粒子及びナノ粒子表面にこのような配位子を結合する標準的な合成方法を用いたその製造方法が提供される。
【００２５】
本発明に係る、上で定義したキャッピング配位子でキャッピングされたナノ粒子に含まれる半導体材料は周期表の２から１６族のうち任意の１つ以上の族からイオンを組み込んでもよく、それは、二元、三元及び四元材料、すなわちそれぞれ２、３又は４種の異なるイオンを組み込む材料を含む。例えば、限定的ではないがＣｄＳ、ＣｄＳｅ、ＣｄＴｅ、ＺｎＳ、ＺｎＳｅ、ＺｎＴｅ、ＩｎＰ、ＩｎＡｓ、ＩｎＳｂ、ＡｌＰ、ＡｌＳ、ＡｌＡｓ、ＡｌＳｂ、ＧａＮ、ＧａＰ、ＧａＡｓ、ＧａＳｂ、ＰｂＳ、ＰｂＳｅ、Ｓｉ、Ｇｅ及びそれらの組み合わせのようなコア半導体材料を、ナノ粒子は組み込んでもよい。ナノ粒子は、好ましくは約２０ｎｍ未満、より好ましくは約１５ｎｍ未満、そして最も好ましくは約２から５ｎｍの範囲の平均粒径のコアを有する。
【００２６】
上述のように、望ましくなく低い量子効率に至る、ナノ粒子表面で欠陥及びダングリングボンドで生じる非放射電子孔再結合に関連した問題を少なくとも部分的に対処するために、ナノ粒子コアは、コアとは異なる物質（例えば半導体材料）の１以上の層（本明細書中では「シェル」とも呼ぶ）によって少なくとも部分的にコーティングされてもよい。従って、本発明による配位子を用いてキャッピングされたナノ粒子は、１以上のシェル層を組み込んでもよい。前記又は各シェルに含まれる物質は周期表の２から１６族のうち任意の１つ以上の族からイオンを組み込んでもよい。ナノ粒子が２つ以上のシェルを具える場合、各シェルは、好ましくは異なる物質で形成される。例示的なコア／シェル材料において、コアは上で特定される材料のうちの１つで形成され、シェルは前記コア材料と比べて、より大きなバンドギャップエネルギー及び同様の格子寸法の半導体材料からなる。シェル材料の例としては、ＺｎＳ、ＭｇＳ、ＭｇＳｅ、ＭｇＴｅ及びＧａＮが挙げられるがこれらに限定されない。コア内の、そして、表面状態から離れた電荷キャリアの閉じ込めによって、より優れた安定性及びより高い量子収量の量子ドットが提供される。格子構造が厳密に一致しない半導体ナノ粒子の隣接した層において２つの材料が提供される場合、２つの材料の層の間に傾斜層を導入することによって前記２つの材料の接合面で存在する格子歪みを緩和することが適切でもよいことは、理解されるだろう。前記傾斜層は一般的に、２つの隣接した層の各々におけるイオンの全てではなくてもほとんどを含むが、これらのイオンの割合はコアとシェルで異なる。前記傾斜層のうちコアに隣接した領域においては、前記コア材料のイオンのうち少なくとも１つが大部分を占め、前記傾斜層のうちシェルに隣接した領域においては、前記シェル材料のイオンのうち少なくとも１つが大部分を占める。
【００２７】
量子ドットナノ粒子は、本発明の配位子を用いてキャッピングされてよいが、その平均粒径は、発光波長を変更するために変更してもよい。エネルギー準位、そしてそれゆえ、量子ドット蛍光発光の周波数は、量子ドットが作成される物質及び量子ドットの大きさによって制御することができる。通常、同じ物質でできた量子ドットは、量子ドットが大きいほど、より鮮烈な赤の発光を有する。量子ドットは、約１から１５ｎｍ、より好ましくは約１から１０ｎｍの直径を有することが好ましい。量子ドットは、好ましくは約４００から９００ｎｍ、より好ましくは約４００から７００ｎｍの波長を有する光を発する。
【００２８】
一般的に、コア、コア／シェル又はコア／マルチシェルナノ粒子を製造するために用いられるコア及び／又はシェリング手順の結果として、ナノ粒子は、表面結合配位子（例えばミリスチン酸、ヘキサデシルアミン及び／又はトリオクチルホスフィンオキシド）によって少なくとも部分的にコーティングされる。このような配位子は、一般的に、前記コア及び／又はシェリング手順が中で行われた溶媒から派生する。この種の配位子は、無極の媒体のナノ粒子の安定性を高めることができ、電子的に安定化させることができ、そして／又は望ましくないナノ粒子凝集を無効にすることができる一方、すでに述べたように、このような配位子は通常、より極性の媒体（例えば水性溶媒）において安定してナノ粒子が分散又は溶解するのを妨げる。
【００２９】
好ましい実施形態において、本発明は、水溶性（aqueous  compatible）で、安定しており、小さくて、量子収量の高い量子ドットを提供する。脂肪親和性表面結合配位子が前記コア及び／又はシェリング手順の結果として量子ドットの表面に配位される場合（例として、ヘキサデシルアミン、トリオクチルホスフィンオキシド、ミリスチン酸が挙げられる）、このような配位子は、当業者に知られている標準的な方法を用いて、本発明に係る配位子と完全に又は部分的に交換されてもよい。又は、本発明の配位子は既存の脂肪親和性表面結合配位子と、ここでも標準的な方法を用いて相互キレート化（interchelate）してもよい。
【００３０】
単に例として、次の非限定的な図及び実施例を参照して、以下、本発明を更に説明する。
【図面の簡単な説明】
【００３１】
【図１】図１は、量子ドットナノ粒子の概略図を示す。
【実施例】
【００３２】
ガラス容器を、終夜オーブンにおいて乾燥させた（１２０℃）。ジクロロメタン（「ＤＣＭ」）及びトリエチルアミン（「ＴＥＡ」）を、還流で少なくとも１時間加熱した後、水素化カルシウムから蒸留した。テトラヒドロフランを、還流で少なくとも１時間加熱した後、Ｎａ／ベンゾフェノン蒸留した。ポリ（エチレングリコール）を高真空下で１２０℃で１時間加熱した。他の全ての試剤は、商用の供給元から受け取ったまま用いた。すべての反応混合物は、磁気的に撹拌し、二窒素気体の雰囲気下で実行した。
【００３３】
ポリ（オキシエチレングリコール）３５０モノメチルエーテルｐ―トルエンスルホナートの合成
0005749495.tif 000012
図式１：ポリ（オキシエチレングリコール）３５０モノメチルエーテルｐ―トルエンスルホナートの合成
ＤＣＭ（８０ｍＬ）内のＴｓＣｌ（２７．７９２ｇ、１４３．００ｍｍｏｌ）の溶液を、ポリ（オキシエチレングリコール）３５０モノメチルエーテル（５０．０００ｇ、１４３．００ｍｍｏｌ）の氷で冷却した溶液、トリエチルアミン（４０．３０ｍＬ、２９０．０ｍｍｏｌ）及びＤＣＭ（７５ｍＬ）内のＤＭＡＰ（０．１７７ｇ、１．４ｍｍｏｌ）に２時間にわたって滴加し、そして結果として生じる混合物を室温に暖めながら終夜撹拌した。反応混合物を、蒸留水（２×２００ｍＬ）、飽和炭酸水素ナトリウム溶液（２×１００ｍＬ）、飽和クエン酸溶液（２×１００ｍＬ）によって洗浄し、無水硫酸ナトリウムで乾燥させ、濾過し、減圧下で濃縮させ、黄色の油状物を生じた。この油状物をヘキサン（３×２００ｍＬ）において溶解させ、反応していないＴｓＣｌは濾過によって反応混合物から分離した。濾液を減圧下で濃縮させ、淡黄色の油状物としてポリ（オキシエチレングリコール）３５０モノメチルエーテルｐ―トルエンスルホナートが得られた。
【００３４】
モノメチルエーテルポリ（オキシエチレングリコール）３５０フタルイミドの合成
0005749495.tif 000013
図式２：モノメチルエーテルポリ（オキシエチレングリコール）３５０フタルイミドの合成
カリウムフタルイミド（２．６７９ｇ、１４．４８ｍｍｏｌ）を、ＤＭＦ（４５ｍＬ）／水（６ｍＬ）内のポリ（オキシエチレングリコール）３５０モノメチルエーテルｐ―トルエンスルホナート（５．０００ｇ、９．６５ｍｍｏｌ）の溶液に加え、それから終夜撹拌した（８０℃）。
【００３５】
反応混合物を室温に冷却させ、ＤＣＭ（１００ｍＬ）中に溶解させた、そして、蒸留水（６×５００ｍＬ）、飽和塩水（６×５００ｍＬ）（ＤＭＦを除去）、蒸留水（５００ｍＬ）で順次洗浄し、無水硫酸マグネシウムで乾燥させ、濾過し、減圧下で濃縮させた。結果として生じる油状物は、最小容量のＤＣＭにおいて溶解させ、濾過し、それから減圧下で濃縮させ、モノメチルエーテルポリ（オキシエチレングリコール）３５０フタルイミドを得た。
【００３６】
モノメチルエーテルポリ（オキシエチレングリコール）３５０フタルイミド化合物のフタルイミド基は、他の基（例えばアミノ基、塩基によって処理されるとき、例えば―ＮＨ２）に都合良く変換されて、結果として生じる配位子にナノ粒子の表面に結合する能力及び／又は配位子が結合しているナノ粒子の溶解性を変更する能力を与えることができる末端官能基の例である。
【００３７】
ポリ（オキシエチレングリコール）３５０モノメチルエーテル酢酸の合成
テトラヒドロフラン（５００ｍＬ）内のブロモ酢酸（１６２．８３ｇ、１．１７１９モル）の溶液を、撹拌して冷却した（０℃）テトラヒドロフラン（５００ｍＬ）内の水素化ナトリウム（９３．７４４ｇ、２．３４３６モル）の懸濁液に滴加した。あらかじめ乾燥させた（１２０℃、高真空、１時間）ポリ（オキシエチレングリコール）３５０モノメチルエーテルを、テトラヒドロフラン（１５０ｍＬ）において溶解させ、反応混合物に滴加した。反応混合物を室温に暖めながら終夜撹拌した。
【００３８】
反応混合物を氷の上に注ぎ、酸性化させ（ｐＨ＝１）、それから減圧下で濃縮させ、黄色の油状物において懸濁される白色固体を得た。前記油状物をＣＨ２Ｃｌ２（２．５Ｌ）において溶解し、前記白色固体は濾過によって分離した。濾液は、飽和ＮａＨＣＯ３（５×５０ｍＬ）によって洗浄し、それから減圧下で濃縮して、黄色の油状物を得た。前記油状物を、水（２Ｌ）において溶解させ、ジエチルエーテル（５×５０ｍＬ）によって洗浄した。水相（およそ３のｐＨ）を、１ＭのＨＣｌ（ａｑ）によっておよそ１のｐＨに酸性化させて、ジエチルエーテル（５０ｍＬ）によって洗浄した。水相を減圧下で濃縮し、無色の油状物（２９８．７８ｇ）を得た。
【００３９】
量子ドットのキャッピング
本発明の実施形態に適合する代表的な量子ドット材料は、ＣｄＳｅ、ＧａＡｓ、ＩｎＡｓ、ＩｎＰ、ＣｕＩｎＳ２、ＣｕＩｎＳｅ２及びＣｕＩｎ１―ｘＧａｘＳｅ２を含む。ナノ粒子合成は、例えば、米国特許第６，３７９，６３５号及び同時係属の米国特許出願第１１／５７９，０５０号及び１１／５８８，８８０号に説明される技術を用いて実行してもよい。ナノ粒子は、任意の従来の技術（例えば、ＸＲＤ、ＵＶ／Ｖｉｓ／近赤外分光測定法、ＳＥＭ、ＴＥＭ、ＥＤＡＸ、光ルミネセンス分光測定法、元素分析）によって特徴づけられてもよい。
【００４０】
量子ドット（ＱＤ）は、当業者に知られている多数の適した方法の１つを用いて、上述した配位子（例えばポリ（オキシエチレングリコール）３５０モノメチルエーテル酢酸）でキャッピングすることができ、前記方法は、配位子交換及び／又は配位子相互キレート（interchelation）方法論を選択的に含んでもよい。
【図１】
0005749495.tif 000019